(57)【要約】【課題】ガラス繊維を、ショットのできない連続フィラメント法により製造し、かつ、そのガラス繊維から芯材を、湿式よりもガラス繊維を長くすることができる乾式にて作製するようにつつも、芯材の断熱性能を良くする。【解決手段】次に示す手順で、真空断熱材１を製造する。すなわち、まず、連続フィラメント法により製造されたガラス繊維ｆを切断及び開繊にすることで、ウェブ２５を成形する。次に、そのウェブ２５を積み重ねる。次に、その積み重ねたウェブ２５，２５・・にニードルパンチ加工を行う。これにより、乾式にてニードルマット２１を作製する。次に、そのニードルマット２１を６枚以上積層して芯材２０にする。次に、その芯材２０を、外包材１０，１０の内部に入れる。その後、該内部を真空排気して外包材１０，１０を密封することで、真空断熱材１を完成させる。【選択図】図１
2015137688.tif 000002
【特許請求の範囲】
【請求項１】
外包材（１０）の内部に芯材（２０）を入れ、該内部を真空排気して外包材（１０）を密封してなる真空断熱材において、
芯材（２０）は、連続フィラメント法により製造されたガラス繊維（ｆ）のウェブ（２５）が積み重ねられてニードルパンチ加工されてなる、乾式にて作製されたニードルマット（２１）が、６枚以上積層されたものであることを特徴とする真空断熱材。
【請求項２】
連続フィラメント法により製造されたガラス繊維（ｆ）の切断及び開繊によるウェブ（２５）の成形と、該ウェブ（２５）の積み重ねと、積み重ねた該ウェブ（２５）のニードルパンチ加工とにより、乾式にてニードルマット（２１）を作製し、
該ニードルマット（２１）を６枚以上積層して芯材（２０）にし、
芯材（２０）を外包材（１０）の内部に入れ、該内部を真空排気して外包材（１０）を密封する真空断熱材の製造方法。
【請求項３】
ガラス繊維（ｆ）は、前記切断後の平均繊維長が３０〜２００ｍｍであり、平均繊維径が３〜２０μｍである請求項２記載の真空断熱材の製造方法。
【請求項４】
ニードルパンチの平均密度は、１ｃｍ２当たり５〜３０針である請求項２又は３記載の真空断熱材の製造方法。
【請求項５】
芯材（２０）の真空排気前の嵩密度は、５０〜２００ｋｇ／ｍ３であり、芯材（２０）の真空排気後の嵩密度は、２００〜４００ｋｇ／ｍ３である請求項２〜４のいずれか一項に記載真空断熱材の製造方法。
【請求項６】
ガラス繊維（ｆ）の製造過程でガラス繊維（ｆ）に付着した集束材を、ニードルパンチ加工後に、３００〜７５０℃に加熱して分解除去する請求項２〜５のいずれか一項に記載の真空断熱材の製造方法。
【発明の詳細な説明】
【技術分野】
【０００１】
本発明は、冷蔵庫や自動販売機や保冷車等に使用する真空断熱材に関する。
【背景技術】
【０００２】
真空断熱材には、外包材の内部に芯材を入れ、該内部を真空排気して外包材を密封してなるものがある。そして、その芯材には、真空断熱材が大気圧で内側に潰されない様にする構造的な役割と、外包材の内部の空気分子の移動を邪魔して断熱性能を高める機能的な役割とがある。
【０００３】
その機能的な役割について説明すると、芯材を用いない真空断熱材（例えば、魔法瓶等の断熱材）の真空度は、通常、１０−４ｔｏｒｒ（１．３３×１０−２Ｐａ）程度である。これに対して、芯材を用いる真空断熱材の真空度は、通常、１０−２ｔｏｒｒ（１．３３Ｐａ）程度である。よって、通常は、芯材を用いない真空断熱材よりも、芯材を用いる真空断熱材の方が、１００倍程度も真空度が低い。しかし、それでも、芯材を用いる真空断熱材は、外包材の内部の空気分子の移動を芯材で邪魔することで高い断熱性能を発揮する。それに対して、芯材を用いない真空断熱材では、例えば、真空度が同じ１０−２ｔｏｒｒの場合、外包材の内部の空気分子の移動が芯材等に邪魔されないので、熱が高温側から低温側にスムーズに伝えられ、断熱性能が低い。
【０００４】
そして、このように、芯材で空気分子の移動を邪魔するには、外包材の内部に芯材で、できるだけ細い部屋（マイクロセル）を多数作ることが効果的である。具体的には、芯材に繊維を用いる場合には、繊維径が小さい程、マイクロセルの数は多くなり、断熱性能が向上する。また、繊維の集合体を圧縮することでも、マイクロセルの数を増やすことができる。但し、繊維の集合体を圧縮し過ぎると、繊維自体から熱が伝わるようになるため、断熱性能は反って低下してしまう。すなわち、嵩密度には最適値があり、その最適値は、繊維径によって異なる。
【０００５】
そして、芯材には、例えば、次の［１］〜［４］に示すものがある。
［１］ノーバインダー、ノーニードルのガラス繊維からなるグラスウール（繊維径３μｍ前後）。
［２］ガラス繊維を水で抄いてペーパー化するとともに有機バインダーを添付してなるガラスペーパー。
［３］ガラス繊維のウェブをニードパンチ加工してなるニードルマット。
［４］シリカの超微粒粉末（ヒュムドシリカ）。
【０００６】
［従来例１］
具体的には、上記［１］の芯材（グラスウール）を備えた図６に示す従来例１（特許文献１）の真空断熱材７０は、次のようにして乾式にて製造する。すなわち、まず、図６（ａ）に示すように、溶融したガラス（以下「溶融ガラスＭ」という。）を高速回転体７８の内側に落下させ、その高速回転体７８の外周部にある微細な孔７９，７９・・から、溶融ガラスＭを遠心力にて吹き出させて繊維化することで、図６（ｂ）に示すように、ガラス繊維Ｆ，Ｆ・・（短繊維）を製造する。また、それ以外にも、ノズル等から落下させた溶融ガラスＭに、高圧エアを直接当てて繊維化する場合もある。次に、そのガラス繊維Ｆ，Ｆ・・を、芯材７２として、図６（ｃ）に示すように、外包材７１，７１の内部に入れる。その後、該内部を真空排気して外包材７１，７１を密封することで、図６（ｄ）に示すように、真空断熱材７０を完成させる。
【０００７】
［従来例２］
また、上記［２］の芯材（ガラスペーパー）を備えた図７に示す従来例２（特許文献２）の真空断熱材８０は、次のようにして湿式にて製造する。すなわち、まず、連続フィラメント法等により製造したガラス繊維（長繊維）を比較的短く切断してなるガラス繊維ｆ，ｆ・・を、水で抄いて（湿式抄造方法にて）ペーパー化するとともに有機バインダーを添付することで、図７（ａ）に示すように、ガラスペーパー８５（不織布）を作製する。次に、そのガラスペーパー８５を、図７（ｂ）に示すように、複数枚積み重ねる。次に、その複数枚積み重ねたガラスペーパー８５，８５・・を、芯材８２として、図７（ｃ）に示すように、外包材８１，８１の内部に入れる。その後、該内部を真空排気して外包材８１，８１を密封することで、図７（ｄ）に示すように、真空断熱材８０を完成させる。
【０００８】
［従来例３］
また、上記［３］の芯材（ニードルマット）を備えた図８，図９に示す従来例３（特許文献３）の真空断熱材９０は、次のようにして乾式にて製造する。すなわち、まず、連続フィラメント法等により製造したガラス繊維（長繊維）を比較的長く切断してなるガラス繊維ｆ，ｆ・・から、図８（ａ）に示すように、ウェブ９５を作製する。次に、その作製したウェブ９５を、図８（ｂ）に示すように、複数枚積み重ねる。次に、その複数枚積み重ねたウェブ９５，９５・・に、図８（ｃ）に示すように、ニードルパンチ加工を行い、厚さを数十分の一に圧縮して保持することで、ニードルマット９２を作製する。よって、ニードルマット９２内には、ニードルパンチされて縦方向を向いたガラス繊維ｆ（以下、「縦繊維f'」という。）が多数存在する。その縦繊維f'，f'・・が、複数枚のウェブ９５，９５・・をその厚さ方向に貫通してアンカーの様な働きをすることで、複数枚のウェブ９５，９５・・を固定（マット化及びフェルト化）している。次に、そのニードルマット９２を、芯材として、図９（ｄ）に示すように、外包材９１，９１の内部に入れる。その後、該内部を真空排気して外包材９１，９１を密封することで、図９（ｅ）に示すように、真空断熱材９０を完成させる。
【先行技術文献】
【特許文献】
【０００９】
【特許文献１】特開２００６−２９１９号公報
【特許文献２】特開２０１０−２３００８２号公報
【特許文献３】特開平７−９６５６３号公報
【発明の概要】
【発明が解決しようとする課題】
【００１０】
図６に示す従来例１（芯材がグラスウール）の場合、芯材７２のガラス繊維Ｆ，Ｆ・・（短繊維）は、溶融ガラスＭを吹き出して繊維化させることで製造するので、図６（ｂ）に示すように、ガラス繊維Ｆ，Ｆ・・の端部（頭）にショットＦｓと呼ばれる未繊維化部分の塊ができ易い。そのショットＦｓが、外包材７１，７１に傷を付けて穴をあけることがあり、それにより、真空度が低下し、断熱性能が大幅に低下するおそれがある。なお、その場合、長期間では、外包材７１，７１の内部の圧力が大気圧付近にまで低下する。
【００１１】
また、図７に示す従来例２（芯材がガラスペーパー）の場合、芯材８２のガラス繊維ｆ，ｆ・・は、連続フィラメント法等により製造したガラス繊維ｆ（長繊維）を切断して製造するので、従来例１とは違い、ショットはできない。しなしながら、芯材８２となるガラスペーパー８５は、湿式にて（水で抄いて）作製するため、そのガラス繊維ｆ，ｆ・・はあまり長くすることができない。そのため、ガラス繊維ｆ，ｆ・・は、まとまり難く、よって、有機バインダーを添付しなければならない。その有機バインダーが真空断熱材８０の製品化後に外包材８１，８１の内部で徐々に分解してガス化していくことで、真空度が低下して断熱性能が低下してしまうおそれがある。なお、それに対しては、ゲッター剤と呼ばれるガス等の吸着除去剤を外包材８１，８１の内部に同封する対策もあるが、その場合でも、手間及びコストとなるため、有機バインダーは無い方が好ましい。
【００１２】
また、図８，図９に示す従来例３（芯材がニードルマット）の場合も、芯材のガラス繊維ｆ，ｆ・・は、連続フィラメント法等により製造したガラス繊維ｆ（長繊維）を切断して製造するので、従来例２と同様、ショットはできない。また、芯材となるニードルマット９２は、乾式にて作製するので、湿式にて作製する場合（従来例２）よりも、そのガラス繊維ｆ，ｆ・・を長くすることができる。そのため、ガラス繊維ｆ，ｆ・・は、従来例２とは違い、有機バインダー等を添付しなくても、まとまり易い。しかしながら、ニードルマット９２には縦繊維f'，f'・・が多数存在するので、その縦繊維f'，f'・・が、図９（ｆ）に示すように、高温面から低温面に熱を伝える架け橋（以下、「ヒートブリッジ」という。）になり、それにより、断熱性能が低下してしまう。そのため、ガラス繊維が比較的太い（繊維径が大きい）場合等には、充分な断熱性能が得られない。
【００１３】
そこで、従来例３と同様に、ガラス繊維をショットのできない連続フィラメント法により製造し、かつ、従来例３と同様に、そのガラス繊維から芯材を、湿式よりもガラス繊維を長くすることができる乾式にて作製するようにしつつも、従来例３よりも、芯材の断熱性能を良くすることを目的とする。
【課題を解決するための手段】
【００１４】
上記目的を達成するため、本発明の真空断熱材は、外包材の内部に芯材を入れ、該内部を真空排気して外包材を密封してなる真空断熱材において、芯材は、連続フィラメント法により製造されたガラス繊維のウェブが積み重ねられてニードルパンチ加工されてなる、乾式にて作製されたニードルマットが、６枚以上積層されたものであることを特徴とする。
【００１５】
また、同目的を達成するため、本発明の真空断熱材の製造方法は、連続フィラメント法により製造されたガラス繊維の切断及び開繊によるウェブの成形と、該ウェブの積み重ねと、積み重ねた該ウェブのニードルパンチ加工とにより、乾式にてニードルマットを作製し、該ニードルマットを６枚以上積層して芯材にし、芯材を外包材の内部に入れ、該内部を真空排気して外包材を密封する。
【００１６】
ここで、ニードルマットが６枚以上なのは、６枚未満になると、図５に示すように、断熱性能が急激に低下（熱伝導率が急激に上昇）するからである。
【００１７】
真空断熱材の断熱性能は、特に限定されないが、熱伝導率は、４．０ｍＷ／ｍ・Ｋ（ミリワット／メートル・ケルビン）以下であることが好まく、３．５ｍＷ／ｍ・Ｋ以下であることがより好ましく、３．２ｍＷ／ｍ・Ｋ以下であることが更に好ましい。
【００１８】
そして、この熱伝導率を達成するため、ニードルマットの枚数は、特に限定されないが、１０枚以上であることがより好ましく、２０枚以上であることが更に好ましい。
【００１９】
ガラス繊維の長さは、特に限定されないが、前記切断後の平均繊維長が３０〜２００ｍｍであることが好ましい。３０ｍｍに満たないと、短すぎることでまとまり難くなり、ウェブを成形し難くなるおそれがある一方、２００ｍｍを越えると、逆に長すぎることでウェブを成形し難くなるおそれがあるからである。よりまとまり易くするため、該平均繊維長は、４５〜２００ｍｍであることがより好ましく、６０〜２００ｍｍであることが更に好ましい。
【００２０】
ガラス繊維の太さは、特に限定されないが、平均繊維径が３〜２０μｍであることが好ましい。３μｍに満たないと、ガラス繊維の加工が困難になるおそれがある一方、２０μｍを超えると、断熱性能が充分に得られないおそれがあるからである。
【００２１】
ニードルパンチの密度は、特に限定されないが、１ｃｍ２当たり５〜３０針であることが好ましい。５針に満たないと、ニードルマットが膨らみ易くなるおそれがある一方、３０針を超えると、縦繊維が増えすぎて熱が伝わり易くなるおそれがあるからである。
【００２２】
芯材の嵩密度は、特に限定されないが、真空排気前の嵩密度は、５０〜２００ｋｇ／ｍ３であり、真空排気後の嵩密度は、２００〜４００ｋｇ／ｍ３であることが好ましい。真空排気後の嵩密度が２００ｋｇ／ｍ３に満たないと、マイクロセルが不足することで充分な断熱性能が得られないおそれがある一方、４００ｋｇ／ｍ３を超えると、繊維自体から熱が伝わるようになることで断熱性能が反って低下するおそれがあるからである。
【００２３】
真空度は、特に限定されないが、外包材の内部の気圧は、１〜２Ｐａであることが好ましい。１Ｐａに満たないと、真空排気に時間がかかり過ぎて手間になるおそれがある一方、２Ｐａを超えると、断熱性能が充分に得られないおそれがあるからである。
【００２４】
また、ガラス繊維の製造過程でガラス繊維に集束材が付着する場合、該集束材を、ニードルパンチ加工後に、３００〜７５０℃に加熱して分解除去することが好ましい。集束材が真空断熱材の製品化後に徐々に分解してガス化していくことで真空度が低下する、といった心配がなくなるからである。
【発明の効果】
【００２５】
本発明によれば、芯材はニードルマットが６枚以上積層されてなるので、ニードルマット１枚からなる場合（従来例３）に比べて、ニードルマット内の縦繊維を５箇所以上（６以上−１箇所）で切断しているのと同様の効果があり、縦繊維がヒートブリッジになり難い。
【００２６】
すなわち、縦繊維は各ニードルマット内に散在しているので、一層目のニードルマット内の縦繊維と二層目のニードルマット内の縦繊維とが重なって連続する確率は低く、また、たとえ稀に連続することがあっても、それが三層目のニードルマット内の縦繊維と更に重なって連続する確率は更に低い。そのため、ニードルマット内の縦繊維が、一層目から六層目まで連続する確率に至っては極めて低い。そのため、縦繊維がヒートブリッジになり難い。よって、各条件（ガラス繊維の太さ等）が同じなら、従来例３よりも断熱性能が良くなる。
【００２７】
よって、従来例３と同様に、ガラス繊維をショットのできない連続フィラメント法により製造し、かつ、従来例３と同様に、そのガラス繊維から芯材を、湿式よりもガラス繊維を長くすることができる乾式にて作製するようにしつつも、従来例３よりも、芯材の断熱性能を良くすることができる。
【図面の簡単な説明】
【００２８】
【図１】（ａ）は実施例１の真空断熱材を示す側面断面図、（ｂ）はその内部での熱の伝わり方を示す側面断面図である。
【図２】実施例１の真空断熱材の製造工程の前半を（ａ）〜（ｆ）に示す側面断面図である。
【図３】実施例１の真空断熱材の製造工程の後半を（ｇ）（ｈ）に示す側面断面図である。
【図４】（ａ）は実施例３の真空断熱材を示す側面断面図、（ｂ）は実施例４の真空断熱材を示す側面断面図である。
【図５】ニードルマットの積層枚数と熱伝導率との関係を示すグラフである。
【図６】従来例１の真空断熱材の製造工程を（ａ）〜（ｄ）に示す側面断面図である。
【図７】従来例２の真空断熱材の製造工程を（ａ）〜（ｄ）に示す側面断面図である。
【図８】従来例３の真空断熱材の製造工程の前半を（ａ）〜（ｃ）に示す側面断面図である。
【図９】従来例３の真空断熱材の製造工程の後半を（ｄ）（ｅ）に示し、真空断熱材の内部での熱の伝わり方を（ｆ）に示す側面断面図である。
【発明を実施するための形態】
【００２９】
以下、本発明の真空断熱材を図面を参照に説明する。
【実施例１】
【００３０】
図１〜図３に示す真空断熱材１は、外包材１０，１０（ガスバリア）の内部に芯材２０（コア材）を入れ、該内部を真空排気して外包材１０，１０を密封してなる。その芯材２０は、連続フィラメント法により製造されたショットのないガラス繊維ｆ，ｆ・・のウェブ２５が積み重ねられてニードルパンチ加工されてなる、乾式にて作製されたニードルマット２１が、６枚積層されたものである。
【００３１】
外包材１０，１０は、２枚のシート状の部材であって、各外包材１０は、一番外側のナイロンの層と、その内側（真中）のアルミニウム箔の層と、その更に内側（最も内側）のポリエチレンの層とからなる。そして、２枚の外包材１０，１０の最も内側のポリエチレンの層の縁部どうしが熱融着されることで、袋状に密封されている。
【００３２】
芯材２０の各ニードルマット２１は、積み重ねられたガラス繊維ｆ，ｆ・・のウェブ２５，２５・・にニードルパンチを行うことで、厚さを数十分の一に圧縮して保持したマットである。よって、ニードルマット２１内には、ニードルパンチされて縦方向を向いたガラス繊維ｆ（縦繊維f'）が多数存在する。その縦繊維f'，f'・・が、複数枚のウェブ２５，２５・・をその厚さ方向に貫通してアンカーの様な働きをすることで、複数枚のウェブ２５，２５・・を固定（マット化及びフェルト化）している。
【００３３】
この真空断熱材１の各寸法は次の通りである。すなわち、真空断熱材１は、３００ｍｍ×３００ｍｍ程度の正方形の形状をしている。そして、芯材２０（６枚のニードルマット２１，２１・・）の厚さ（真空排気後）は、１０ｍｍ程度である。また、各１枚のニードルマット２１の目付けは、５００ｇ／ｍ２程度である。よって、芯材２０（６枚重ねのニードルマット２１，２１・・）は、目付けが３ｋｇ／ｍ２程度であり、嵩密度（真空排気後）が３００ｋｇ／ｍ３程度である。また、ニードルマット２１のガラス繊維ｆは、平均繊維長が７５ｍｍ程度であり、平均繊維径が９μｍ程度である。また、ニードルパンチの密度は、１ｃｍ２当たり２０針程度である。また、真空断熱材１の真空度（外包材１０，１０の内部の気圧）は、１．３３Ｐａ程度である。
【００３４】
次に、その真空断熱材１の製造方法を説明する
まず、連続フィラメント法により、図２（ａ）に示すように、平均繊維径が９μｍ程度のガラス繊維ｆ（長繊維）を製造する。なお、その製造過程では、ガラス繊維ｆに集束材が付着する。次に、そのガラス繊維ｆを、図２（ｂ）に示すように、平均繊維長が７５ｍｍ程度になるように切断してから開繊することで、乾式にて、図２（ｃ）に示すように、ウェブ２５を成形する。
【００３５】
次に、そのウェブ２５を、図２（ｄ）に示すように、積み重ねる。次に、その積み重ねたウェブ２５，２５・・に、図２（ｅ）に示すように、ニードルパンチ加工を、１ｃｍ２当たり２０針程度の密度で行う。これにより、乾式にて、ニードルマット２１を作製する。
【００３６】
次に、そのニードルマット２１を、図２（ｆ）に示すように、６枚積層して、芯材２０にする。よって、芯材２０の作製にあたっては、ガラス繊維ｆの製造過程でガラス繊維ｆに集束材が付着するのみで、その後のガラス繊維ｆからウェブ２５、ニードルマット２１及び芯材２０を作製していく過程では、ガラス繊維ｆに有機バインダー等を添付しない。そして、そのガラス繊維ｆの製造過程でガラス繊維ｆに付着した集束材についても、ニードルマット２１の作製後に、ニードルマット２１を３００〜７５０℃に加熱することで分解除去する。
【００３７】
次に、その芯材２０を、図３（ｇ）に示すように外包材１０，１０の内部に入れる。なお、このとき（真空排気前）の芯材２０の嵩密度は、５０〜２００ｋｇ／ｍ３程度である。その後、該内部を真空排気して外包材１０，１０を密封することで、図３（ｈ）に示すように、本実施例１の真空断熱材１を完成させる。
【００３８】
本実施例１によれば、次の［Ａ］〜［Ｄ］の効果を得ることができる。
【００３９】
［Ａ］芯材２０のガラス繊維ｆは、連続フィラメント法により製造したガラス繊維ｆ（長繊維）を切断して製造するので、芯材２０のガラス繊維ｆにショットが存在しない。そのため、ショットが外包材１０，１０に傷を付けて穴をあける、といった心配はない。
【００４０】
また、連続フィラメント法によりガラス繊維ｆを製造するので、ガラス繊維ｆ，ｆ・・の繊維径（９μｍ程度）の分布のバラツキが小さい。そのため、品質が安定する。
【００４１】
［Ｂ］ニードルマット２１，２１・・は、乾式にて作製するので、湿式にて作製する場合に比べて、そのガラス繊維ｆ，ｆ・・を長くすることができる。そのため、ガラス繊維ｆ，ｆ・・は、ニードルパンチ加工だけでもまとまり易い。そのため、ガラス繊維ｆ，ｆ・・をまとめるために有機バインダーを添付する必要はない。そして、更に、ガラス繊維ｆの製造過程でガラス繊維ｆに付着した集束材についても、ニードルマット２１の成形後に加熱して分解除去するので、芯材２０には集束材も残らない。そのため、有機バインダーや集束材が真空断熱材１の製品化後に外包材１０，１０の内部で徐々に分解してガス化していくことで真空度が低下して断熱性能が低下する、といった心配がない。
【００４２】
また、更に、ウェブ２５，２５・・を乾式にて作製するので、湿式にて作製する場合に比べて、コストを抑えることができる。
【００４３】
［Ｃ］芯材２０はニードルマット２１を６枚積み重ねてなるので、ニードルマット１枚からなる場合に比べて、ニードルマット２１内の縦繊維f'を５箇所（６−１箇所）で切断しているのと同様の効果があり、縦繊維f'がヒートブリッジになり難い。
【００４４】
すなわち、縦繊維f'，f'・・は各ニードルマット２１内に散在しているので、一層目のニードルマット２１内の縦繊維f'，f'・・と二層目のニードルマット２１内の縦繊維f'，f'・・とが重なって連続する確率は低く、また、たとえ稀に連続することがあっても、それが三層目のニードルマット２１内の縦繊維f'，f'・・と更に重なって連続する確率は更に低い。そのため、ニードルマット２１内の縦繊維f'が、一層目から六層目まで連続する確率に至っては極めて低い。そのため、図１（ｂ）に示すように、縦繊維f'，f'・・がヒートブリッジになり難い。そのため、本実施例１のように、芯材２０のガラス繊維ｆ，ｆ・・が比較的太い（平均繊維径９μｍ）場合にも、高い断熱性能が発揮される。具体的には、この真空断熱材１の熱伝導率は、実際に試験した結果、３．６４ｍＷ／ｍ・Ｋ（ミリワット／メートル・ケルビン）であった。
【００４５】
［Ｄ］この真空断熱材１は、冷蔵庫、自動販売機、保冷車などに使用できる。また、将来的には、家屋など建材用途にも使用できる。
【実施例２】
【００４６】
本実施例２の真空断熱材は、実施例１と比較して、芯材２０のガラス繊維ｆ，ｆ・・の平均繊維径が５μｍである点で相違し、その他の点で同様である。本実施例２でも、実施例１と同様の効果を得ることができる。具体的には、この真空断熱材の熱伝導率は、実際に試験した結果、２．５１ｍＷ／ｍ・Ｋであった。
【実施例３】
【００４７】
図４（ａ）に示す本実施例３の真空断熱材３は、実施例１と比較して、各１枚のニードルマット２１の目付けが３００ｇ／ｍ２程度である点、及び芯材２０は、そのニードルマット２１が１０枚積層されてなる点で相違し、その他の点で同様である。本実施例３でも、実施例１と同様の効果を得ることができる。具体的には、この真空断熱材３の熱伝導率は、実際に試験した結果、３．３８ｍＷ／ｍ・Ｋであった。
【実施例４】
【００４８】
図４（ｂ）に示す本実施例４の真空断熱材４は、実施例１と比較して、各１枚のニードルマット２１の目付けが１５０ｇ／ｍ２程度である点、及び芯材２０は、そのニードルマット２１が２０枚積層されてなる点で相違し、その他の点で同様である。本実施例４でも、実施例１と同様の効果を得ることができる。具体的には、この真空断熱材４の熱伝導率は、実際に試験した結果、３．１２ｍＷ／ｍ・Ｋであった。
【００４９】
実施例１〜４の結果、及びニードルマットの枚数及び目付け以外の条件は実施例１，３，４と同様にしてニードルマットの枚数を１枚（目付けは３０００ｇ／ｍ２程度）及び３枚（目付けは１０００ｇ／ｍ２程度）にした場合の結果を、次の表１、表２及び図５にまとめる。なお、各試験結果は、英弘精機株式会社  熱伝導率計  ＨＣ−０７４による試験の結果である。
【００５０】
【表１】
2015137688.tif 000003
【表２】
2015137688.tif 000004
【００５１】
なお、本発明は前記実施例の構成に限定されるものではなく、発明の趣旨から逸脱しない範囲で適宜変更して具体化することもできる。
【００５２】
１    真空断熱材（実施例１）
３    真空断熱材（実施例３）
４    真空断熱材（実施例４）
１０    外包材
２０    芯材
２１    ニードルマット
２５    ウェブ
ｆ    ガラス繊維
【図１】
2015137688.tif 000005
【図２】
2015137688.tif 000006
【図３】
2015137688.tif 000007
【図４】
2015137688.tif 000008
【図５】
2015137688.tif 000009
【図６】
2015137688.tif 000010
【図７】
2015137688.tif 000011
【図８】
2015137688.tif 000012
【図９】
2015137688.tif 000013